(57)【要約】      （修正有）【課題】構造規則性に優れたメソポーラス構造を有する金属酸化物多孔体の提供。【解決手段】骨格部と、二次元ヘキサゴナル構造のメソ孔１１とを有し、前記骨格部は、マンガンとタンタルとを含む非晶質の酸化物を含有し、ＢＥＴ比表面積が１００ｍ２／ｇ以上である金属酸化物多孔体。中性ブロック共重合体と水と塩化マンガンと塩化タンタルとがエタノールに溶解したエタノール溶液を調製し、これを乾燥させ、酸素を含む雰囲気下、４５０℃以上６００℃以下にて焼成する製造方法。【選択図】図１
2019127409.tif 000002
【特許請求の範囲】
【請求項１】
骨格部と、二次元ヘキサゴナル構造のメソ孔とを有し、
前記骨格部は、マンガンとタンタルとを含む非晶質の酸化物を含有し、
ＢＥＴ比表面積が１００ｍ２／ｇ以上である金属酸化物多孔体。
【請求項２】
中性ブロック共重合体と水と塩化マンガンと塩化タンタルとがエタノールに溶解したエタノール溶液を調製する、エタノール溶液調製工程と、
前記エタノール溶液中の溶媒と水とを乾燥させて乾燥物を得る乾燥工程と、
前記乾燥物を、酸素を含む雰囲気下、４５０℃以上６００℃以下にて焼成する焼成工程と、を有し、
前記エタノール溶液中の、
前記中性ブロック共重合体の前記エタノールに対する質量比である中性ブロック共重合体／エタノールが０．０９以上０．１１以下、
前記水の前記エタノールに対する質量比である水／エタノールが０．００以上０．０１５以下、
前記塩化マンガンの前記エタノールに対する質量比である塩化マンガン／エタノールが０．０２０以上０．０３０以下、
前記塩化タンタルの前記エタノールに対する質量比である塩化タンタル／エタノールが０．１３０以上０．１９０以下である金属酸化物多孔体の製造方法。
【請求項３】
前記中性ブロック共重合体が、ポリプロピレンオキサイド（ＰＯ）鎖−ポリエチレンオキサイド（ＥＯ）鎖−ポリプロピレンオキサイド（ＰＯ）鎖のトリブロックコポリマーである請求項２に記載の金属酸化物多孔体の製造方法。
【発明の詳細な説明】
【技術分野】
【０００１】
本発明は、金属酸化物多孔体、金属酸化物多孔体の製造方法に関する。
【背景技術】
【０００２】
メソポーラス構造の材料はその細孔の均一性から、選択性の良い触媒等、種々の物理化学的な機能を有する材料として期待されている。また、多孔質材料のナノ構造の細孔は量子効果を発現するため、メソポーラス構造の材料は、係る観点からも種々の分野で注目されている。
【０００３】
メソポーラス構造の材料としてメソポーラス酸化物があるが、メソポーラス酸化物はシリカを中心に開発が行われてきた。メソポーラスシリカは高表面積であることから、様々なガス、液体および毒性重金属の吸着に有効である。メソポーラスシリカ等のメソポーラス構造の材料を吸着剤として利用する場合、例えば水からの汚染物質の除去や、二酸化炭素や水素、酸素、メタン、二酸化硫黄などのガス吸着、生体物質や医薬品の分離などに利用されている。しかし、メソポーラスシリカは、物質がシリカであるために触媒作用などの機能はない。
【０００４】
一方、遷移金属酸化物の粉末は様々な触媒特性を有するものが多い。遷移金属酸化物は、ルイス酸点、ルイス塩基点、ブレンステッド酸点、ブレンステッド塩基点を有しており、様々な触媒機能を発揮する活性点となっている。しかし、その性能の多くは粉末の表面積に大きく依存する。一般に、酸化物の表面積が大きいほど、これらの活性点は多くなり、単位質量当たりの触媒機能は高くなるため価値は高くなる。
【０００５】
そこで、非シリカ系メソポーラス酸化物についても検討が行われてきた。
【０００６】
例えば特許文献１には、少なくともテンプレート剤が存在する有機溶媒の溶液にドープする金属の酸化物を添加し、前記添加した溶液を撹拌して前記金属酸化物を均一に分散させ、前記分散液にゾル−ゲル法によりメソポーラス構造酸化物を形成する遷移金属化合物またはメソポーラス構造酸化物を形成する遷移金属化合物および酸を加え前記ドープ金属酸化物を可溶化する酸性条件にする工程を含むことを特徴とするゾル−ゲル法により前記金属酸化物由来の金属を原子レベルの均一性で存在させた金属ドープ型メソポーラス遷移金属酸化物の合成方法が提案されている。特許文献１では、Ｆｅドープメソポーラス酸化ニオブを調製した例等が開示されている。
【０００７】
特許文献２には、光導波路の表層に設置された光増幅層の表面を、メソポーラス金属酸化物薄膜で被覆したことを特徴とするメソポーラス金属酸化物複合光導波路センサーが提案されている。特許文献２では、メソポーラス金属酸化物ＷＯ３を調製した例等が開示されている。
【先行技術文献】
【特許文献】
【０００８】
【特許文献１】特開２００４−２５０２７７号公報
【特許文献２】特開２００６−０９８２８４号公報
【発明の概要】
【発明が解決しようとする課題】
【０００９】
特許文献１、２等において提案されているように、非シリカ系の、遷移金属酸化物を含むメソポーラス構造を有する材料について各種検討がなされてきた。
【００１０】
しかしながら、近年ではメソポーラス構造を有する金属酸化物多孔体について、触媒だけではなく、ナノデバイス等の各種用途に用いることが検討されている。そして、構造規則性に優れた金属酸化物多孔体が求められていた。
【００１１】
上記従来技術の問題に鑑み、本発明の一側面では、構造規則性に優れたメソポーラス構造を有する金属酸化物多孔体を提供することを目的とする。
【課題を解決するための手段】
【００１２】
上記課題を解決するため本発明の一側面では、
骨格部と、二次元ヘキサゴナル構造のメソ孔とを有し、
前記骨格部は、マンガンとタンタルとを含む非晶質の酸化物を含有し、
ＢＥＴ比表面積が１００ｍ２／ｇ以上である金属酸化物多孔体を提供する。
【発明の効果】
【００１３】
本発明の一側面によれば、構造規則性に優れたメソポーラス構造を有する金属酸化物多孔体を提供することができる。
【図面の簡単な説明】
【００１４】
【図１】二次元ヘキサゴナル構造の説明図。
【図２】実施例２で得られた金属酸化物多孔体のＴＥＭ観察画像。
【図３】比較例１で得られた試料のＴＥＭ観察画像。
【図４】比較例２で得られた試料のＴＥＭ観察画像。
【発明を実施するための形態】
【００１５】
以下、本発明を実施するための形態について図面を参照して説明するが、本発明は、下記の実施形態に制限されることはなく、本発明の範囲を逸脱することなく、下記の実施形態に種々の変形および置換を加えることができる。
［金属酸化物多孔体］
以下、本実施形態の金属酸化物多孔体について説明する。
【００１６】
本実施形態の金属酸化物多孔体は、骨格部と、二次元ヘキサゴナル構造のメソ孔とを有し、骨格部は、マンガンとタンタルとを含む非晶質の酸化物を含有し、ＢＥＴ比表面積は１００ｍ２／ｇ以上とすることができる。
【００１７】
本実施形態の金属酸化物多孔体は、骨格部と、二次元ヘキサゴナル構造のメソ孔とを有することができる。
【００１８】
本実施形態の金属酸化物多孔体の骨格部は、マンガンとタンタルとを含む非晶質の酸化物を含有することができる。なお、本実施形態の金属酸化物多孔体の骨格部は、マンガンとタンタルとを含む非晶質の酸化物から構成することもできる。本発明の発明者らの検討によれば、従来検討されていなかったマンガンとタンタルとを含む非晶質の酸化物を含有する骨格部を備えた金属酸化物多孔体とすることで、二次元ヘキサゴナル構造のメソ孔を形成し易くなる。このため、構造規則性に優れたメソポーラス構造を有する金属酸化物多孔体とすることができる。
【００１９】
なお、本実施形態の金属酸化物多孔体について、例えば透過型電子顕微鏡を用いた電子線回折を測定した場合に、骨格部に含まれる酸化物がハローパターンを示すことで、マンガンとタンタルとを含む酸化物が非晶質であることを確認することができる。
【００２０】
二次元ヘキサゴナル構造は、メソ孔が、メソ孔の長手方向と垂直な断面において、ヘキサゴナル状に配列した構造をいう。図１に、メソ孔１１の長手方向と垂直な断面を模式的に示した図を示す。二次元ヘキサゴナル構造は、図１に示す様にメソ孔１１が、ヘキサゴナル状、すなわち点線１２で示した六角形状に規則配置された構造を意味する。二次元へキサゴナル構造を有することで、比表面積が大きく、構造規則性に優れたメソポーラス構造を有する金属酸化物多孔体とすることができる。
【００２１】
なお、金属酸化物多孔体について、低角Ｘ線回折測定を行い、メソ孔の規則配列の骨格構造に起因した回折ピークの有無により、二次元ヘキサゴナル構造を有するかを判定することができる。また、透過型電子顕微鏡を用いた観察等によっても、金属酸化物多孔体のメソ孔が二次元ヘキサゴナル構造を有するかを判定することができる。
【００２２】
そして、本実施形態の金属酸化物多孔体は、ＢＥＴ比表面積が１００ｍ２／ｇ以上であることが好ましい。これはＢＥＴ比表面積を１００ｍ２／ｇ以上とすることで、例えば触媒や、ナノデバイス等の各種用途において特に優れた特性を発揮することができるからである。
【００２３】
ＢＥＴ比表面積は大きいほど好ましいことからその上限は特に限定されないが、例えば２００ｍ２／ｇ以下とすることが、金属酸化物多孔体の機械的強度を発揮する観点から好ましい。
【００２４】
ＢＥＴ比表面積は、例えば窒素吸着法による吸脱着等温線測定を行い、等温線から算出することができる。なお、窒素吸着法による吸脱着等温線がＩＵＰＡＣのＩＶ型に帰属される形状を有することで、測定に供した金属酸化物多孔体がメソ孔を有することを確認することもできる。
【００２５】
以上に説明した本実施形態の金属酸化物多孔体によれば、構造規則性に優れたメソポーラス構造を有する金属酸化物多孔体とすることができる。
［金属酸化物多孔体の製造方法］
次に、本実施形態の金属酸化物多孔体の製造方法について説明する。なお、本実施形態の金属酸化物多孔体の製造方法により、既述の金属酸化物多孔体を製造することができる。このため、既に説明した事項の一部については説明を省略する。
【００２６】
本実施形態の金属酸化物多孔体の製造方法は、以下の工程を有することができる。
【００２７】
中性ブロック共重合体と水と塩化マンガンと塩化タンタルとがエタノールに溶解したエタノール溶液を調製する、エタノール溶液調製工程。  
前記エタノール溶液中の溶媒と水とを乾燥させて乾燥物を得る乾燥工程。  
前記乾燥物を、酸素を含む雰囲気下、４５０℃以上６００℃以下にて焼成する焼成工程。  
そして、エタノール溶液調製工程で調製するエタノール溶液中の各成分は、以下の割合を充足することが好ましい。
【００２８】
中性ブロック共重合体のエタノールに対する質量比である中性ブロック共重合体／エタノールが０．０９以上０．１１以下。  
水のエタノールに対する質量比である水／エタノールが０．００以上０．０１５以下。
塩化マンガンのエタノールに対する質量比である塩化マンガン／エタノールが０．０２０以上０．０３０以下。  
塩化タンタルのエタノールに対する質量比である塩化タンタル／エタノールが０．１３０以上０．１９０以下。
【００２９】
本実施形態の金属酸化物多孔体の製造方法では、ゾル−ゲル法により、メソポーラス構造を有する金属酸化物多孔体、具体的には骨格部と、二次元ヘキサゴナル構造のメソ孔とを有する金属酸化物多孔体を製造することができる。
【００３０】
従来から、メソポーラス構造遷移金属酸化物などの合成にゾル−ゲル法は用いられていた。従来のメソポーラス構造遷移金属酸化物の合成において使用される基本材料としては、例えばゲル化の過程で自己組織化し、メソポーラス構造遷移金属酸化物の、メソポーラス構造の鋳型となる界面活性剤、特に中性ブロック共重合体のようなテンプレート剤が挙げられる。また、テンプレート剤を溶解する有機溶媒、特にアルコール類、及びメソポーラス構造遷移金属酸化物を形成する遷移金属の塩、例えば塩化物、酸化物、硝酸塩、アルコキシドなどが挙げられる。
【００３１】
しかしながら、従来のメソポーラス構造遷移金属酸化物の製造方法では、構造規則性に優れたメソポーラス構造を有する金属酸化物多孔体を製造することは困難であった。
【００３２】
そこで、本発明の発明者らは鋭意検討を行い、構造規則性に優れたメソポーラス構造を有する金属酸化物多孔体を製造できる金属酸化物多孔体の製造方法を見出し、本発明を完成させた。
【００３３】
以下、本実施形態の金属酸化物多孔体の製造方法の反応メカニズムについて説明しつつ、各工程について詳述する。
【００３４】
エタノール溶液調製工程では、金属酸化物多孔体の原料となる成分を混合し、エタノール溶液を調製することができる。具体的には、エタノール溶液調製工程では、エタノールに、中性ブロック共重合体と、水と、塩化マンガンと、塩化タンタルとを混合し、エタノール溶液を調製できる。なお、エタノールや、金属塩に水分が含まれている場合があるため、エタノール等に含まれている水分により十分な量の水を供給できる場合には、エタノール溶液を調製する際に水を添加しないこともできる。
【００３５】
エタノール溶液調製工程において調製したエタノール溶液を、乾燥工程において乾燥させ、溶媒と水を乾燥させていくと、中性ブロック共重合体はミセルを形成し、ロッド状に配列する。ロッド状に配列したミセルは、分子間力で引き合って二次元ヘキサゴナル構造に規則配列する。
【００３６】
そして、本発明の発明者らの検討によれば、タンタル源として塩化タンタルを用いることで、上述の様にロッド状に配列したミセルが二次元ヘキサゴナル構造に規則配列することができる。このため、本実施形態の金属酸化物多孔体の製造方法によれば、構造規則性に優れたメソポーラス構造を有する金属酸化物多孔体を再現性よく製造できる。
【００３７】
また、エタノール溶液に含まれる塩化マンガンと塩化タンタルとは、エタノール溶液に溶解した時点で塩酸を発生し、塩化物イオンの一つがエトキシドに置換され、金属化合物モノマーとなる。本実施形態の金属酸化物多孔体の製造方法において、マンガン源に塩化マンガンを用いているのはこのように金属化合物モノマーを得るためである。そして、エタノール溶液調製工程や、後述する乾燥工程において熟成されている間に、金属化合物モノマーは少量の水によって加水分解され、さらに加水分解によってモノマーに生じた水酸基同士が脱水縮合してモノマー間での架橋反応が起こる。以上の加水分解と、脱水縮合が繰り返されることで無機相が形成される。
【００３８】
このように、エタノール溶液内での有機相であるミセルの形成、自己組織化、すなわち二次元ヘキサゴナル構造の配列の形成と、無機相の形成とのタイミングが合致することで、無機相のマトリックスの中に自己組織化された有機相が含まれる状態となる。
【００３９】
そして、後述する乾燥工程により、上記形態を維持した乾燥物が得られ、さらに後述する焼成工程を実施することで有機相が焼き飛ばされ、無機相がその形を維持して非晶質（アモルファス）酸化物となる。このため、構造規則性に優れたメソポーラス構造を有する金属酸化物多孔体とすることができる。
【００４０】
そして、本発明の発明者らの検討によれば、エタノール溶液中の各成分がエタノールに対して所定の割合で含まれていることが、構造規則性に優れたメソポーラス構造を有する金属酸化物多孔体を得る上で重要である。
【００４１】
具体的には、上述の様に、中性ブロック共重合体のエタノールに対する質量比、すなわちエタノール溶液に添加した中性ブロック共重合体の質量割合をエタノールの質量割合で除した値である中性ブロック共重合体／エタノールが０．０９以上０．１１以下であることが好ましい。
【００４２】
これは、中性ブロック共重合体／エタノールを０．０９以上とすることで、無機相に対する有機相の割合を十分に大きくすることができ、隣り合うロッド状のミセル間の距離の分子間力を十分に働かせ、二次元ヘキサゴナル構造に自己配列できるからである。なお、中性ブロック共重合体／エタノールを０．０９未満とした場合、メソ孔は形成されるが二次元ヘキサゴナル構造を有しない金属酸化物多孔体が形成される場合あり、好ましくない。
【００４３】
また、中性ブロック共重合体／エタノールの質量比を０．１１以下とすることで、二次元ヘキサゴナル構造に自己配列したロッド状のミセル間に十分な量の無機相を供給することができ、所望の骨格構造を有する金属酸化物多孔体とすることができる。
【００４４】
また、水のエタノールに対する質量比、すなわちエタノール溶液に添加した水の質量割合をエタノールの質量割合で除した値である水／エタノールが０．００以上０．０１５以下であることが好ましい。
【００４５】
これは、水／エタノールを０．０１５以下とすることで、塩化物イオンの一つについて、水酸化物の生成を抑制し、より確実にエトキシドに置換し、金属化合物モノマーを得ることができるためである。このため、ロッド状のミセル間に十分な量の無機相を供給し、メソポーラス構造を有する金属酸化物多孔体とすることができる。なお、水／エタノールが０．０１５を超えると、メソ孔が形成されずに通常のナノ粒子の集合体しか形成されない場合があり好ましくない。
【００４６】
なお、水はエタノール溶液を調製する際に添加した水に限られず、例えばエタノールに含まれる水や、金属塩に含まれる水分を含めて、水／エタノールが上記範囲を満たすことが好ましい。
【００４７】
塩化マンガンのエタノールに対する質量比、すなわちエタノール溶液に添加した塩化マンガンの質量割合をエタノールの質量割合で除した値である塩化マンガン／エタノールは０．０２０以上０．０３０以下であることが好ましい。また、塩化タンタルのエタノールに対する質量比、すなわちエタノール溶液に添加した塩化タンタルの質量割合をエタノールの質量割合で除した値である塩化タンタル／エタノールが０．１３０以上０．１９０以下であることが好ましい。
【００４８】
これは、塩化マンガン／エタノールを０．０２０以上、塩化タンタル／エタノールを０．１３０以上とすることで、配列したロッド状ミセル間に十分な量の無機相を供給することができる。このため、焼成工程後に、骨格構造が維持できずにメソ孔が形成されず、通常のナノ粒子の集合体となることをより確実に防ぐことができる。
【００４９】
塩化マンガン／エタノールを０．０３０以下、塩化タンタル／エタノールを０．１９０以下とすることで、有機相に対する無機相の割合が過剰に大きくなることを防ぎ、隣り合うロッド状のミセル間の距離の分子間力を十分に働かせ、二次元ヘキサゴナル構造に自己配列できるからである。このため、焼成工程後に、メソ孔は形成されるが二次元ヘキサゴナル構造が得られない金属酸化物多孔体となることを確実に防ぐことができる。
【００５０】
中性ブロック共重合体としては特に限定されないが、ポリプロピレンオキサイド（ＰＯ）鎖−ポリエチレンオキサイド（ＥＯ）鎖−ポリプロピレンオキサイド（ＰＯ）鎖のトリブロックコポリマー（（ＰＯ）ｘ（ＥＯ）ｙ（ＰＯ）ｘ）であることが好ましい。
【００５１】
なお、ポリプロピレンオキサイド（ＰＯ）鎖は、（ＣＨ２ＣＨ（ＣＨ３）Ｏ）ｘで表され、「ＰＯ」とも記載する。また、ポリエチレンオキサイド（ＥＯ）鎖は、（ＣＨ２ＣＨ２Ｏ）ｙで表され、「ＥＯ」とも記載する。
【００５２】
上記式中のｘ、ｙは特に限定されないが、ｘは５以上１１０以下であることが好ましく１５以上２０以下であることがより好ましい。また、ｙは１５以上７０以下であることが好ましく、５０以上７０以下であることがより好ましい。
【００５３】
このようなトリブロックコポリマーとしては、例えば、（ＥＯ）５（ＰＯ）７０（ＥＯ）５、（ＥＯ）１３（ＰＯ）３０（ＥＯ）１３、（ＥＯ）２０（ＰＯ）３０（ＥＯ）２０、（ＥＯ）２６（ＰＯ）３９（ＥＯ）２６、（ＥＯ）１７（ＰＯ）５６（ＥＯ）１７、（ＥＯ）１７（ＰＯ）５８（ＥＯ）１７、（ＥＯ）２０（ＰＯ）７０（ＥＯ）２０、（ＥＯ）８０（ＰＯ）３０（ＥＯ）８０等が挙げられる。特に（ＥＯ）２０（ＰＯ）７０（ＥＯ）２０を好ましく用いることができる。
【００５４】
そして、本実施形態の金属酸化物多孔体の製造方法では、さらに乾燥工程、焼成工程を実施することができる。
【００５５】
乾燥工程ではエタノール溶液中の溶媒と水とを乾燥させて乾燥物を得ることができる。なお、溶媒としてはエタノール等が挙げられる。
【００５６】
この際の乾燥条件は特に限定されないが、特に得られる金属酸化物多孔体の構造規則性を高める観点から、急激に乾燥を進行させないことが好ましい。このため、乾燥工程における乾燥は、例えば２０℃以上８０℃以下の環境下で実施することが好ましい。また、エタノール溶液を入れた容器の開口部にラップ等の蓋を配置し、該蓋部に孔を複数開けて、乾燥速度を調整することが好ましい。
【００５７】
焼成工程では、乾燥工程で得られた乾燥物を、酸素を含む雰囲気下、例えば大気雰囲気下、４５０℃以上６００℃以下にて焼成することができる。
【００５８】
以上に説明した本実施形態の金属酸化物多孔体の製造方法によれば、所定のエタノール溶液を用いることにより、構造規則性に優れたメソポーラス構造を有する金属酸化物多孔体を、再現性良く安定して製造することができる。
【実施例】
【００５９】
以下に具体的な実施例を挙げて説明するが、本発明はこれらの実施例に限定されるものではない。
（評価方法について）
以下の実施例、比較例で作製した試料について以下の評価を行った。
（１）窒素吸脱着等温線の形、ＢＥＴ比表面積
各実施例、比較例で作製した試料について、比表面積・細孔分布測定装置（Ｂｅｃｋｍａｎ  Ｃｏｕｌｔｅｒ社製  型式：ＳＡ３１００）を用いて、窒素吸着法による吸脱着等温線測定を行い、等温線がメソポーラス構造を有している場合に見られるＩＵＰＡＣのＩＶ型の形を有しているか調べた。ＩＵＰＡＣのＩＶ型の形を有していた場合には、表１の「窒素吸脱着等温線の形」の欄に「ＩＵＰＡＣのＩＶ型」と記載し、それ以外の場合には×と記載している。なお、ＩＵＰＡＣのＩＶ型の形を有する場合には、該試料はメソ孔を有することになる。
【００６０】
また、この際得られた等温線からＢＥＴ法による比表面積を見積もった。表１には「ＢＥＴ比表面積」の欄に評価結果を記載している。
（２）メソ孔の規則配列の骨格構造に起因した低角Ｘ線回折ピークの有無
各実施例、比較例で作製した試料について、Ｘ線回折装置（Ｒｉｇａｋｕ社製  型式：ＲＩＮＴ２１００、ＣｕＫα線）を用いて低角Ｘ線回折測定を行い、メソ孔の規則配列の骨格構造に起因した回折ピークの有無を調べた。係る回折ピークが観察された場合には、メソ孔が二次元ヘキサゴナル構造を有していることになる。このため、表２において「メソ孔の規則配列の骨格構造に起因した低角Ｘ線回折ピークの有無」の欄が「有」となっている試料は、メソ孔が二次元ヘキサゴナル構造を有していることになる。該欄が「無」となっている試料は、メソ孔の規則配列の骨格構造に起因した回折ピークが確認できず、二次元ヘキサゴナル構造に配置されたメソ孔を有さないことになる。
（３）ＴＥＭ観察による二次元ヘキサゴナル構造を有するメソ孔の有無
各実施例、比較例で得られた試料について、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）（日本電子社製  型式：ＪＥＯＬ  ＪＥＭ２０１０）によるメソ孔形成の観察も行った。表２において「ＴＥＭ観察による二次元ヘキサゴナル構造を有するメソ孔の有無」が「有」となっている試料は、ＴＥＭで観察した場合に、メソ孔が二次元ヘキサゴナル構造を有していることを確認できたことを意味する。該欄が「無」となっている試料は、ＴＥＭ観察した場合に二次元ヘキサゴナル構造を有していることを確認できず、二次元ヘキサゴナル構造に配置されたメソ孔を有さないことになる。
【００６１】
また、電子線回折から、全ての酸化物はハローパターンを示したことから、非晶質構造を有していることを確認した。
［実施例１］
以下の手順により、金属酸化物多孔体の製造、評価を行った。
【００６２】
テフロン（登録商標）製ビーカーに溶媒としてエタノール（超脱水、９９．５％）を１０ｇ秤取した。次いで、上記エタノールに、ＨＯ（ＣＨ２ＣＨ２Ｏ）２０（ＣＨ２ＣＨ（ＣＨ３）Ｏ）７０（ＣＨ２ＣＨ２Ｏ）２０Ｈで表される中性ブロック共重合体Ｐ１２３（アルドリッチ社製）１ｇを入れてマグネチックスターラーにて撹拌して完全に溶解させた。
【００６３】
そして、エタノールに中性ブロック共重合体を溶解させた溶液に、塩化マンガンと塩化タンタル（高純度化学社製）を添加して撹拌して完全に溶解させてエタノール溶液を調製した（エタノール溶液調製工程）。
【００６４】
なお塩化マンガンには、塩化マンガン（II）無水物（ＳＴＲＥＭ  ＣＨＥＭＩＣＡＬＳ，  ＩＮＣ）を用いた。
【００６５】
エタノール溶液中の中性ブロック共重合体、水、塩化マンガン、塩化タンタルのエタノールに対する質量比、具体的には中性ブロック共重合体／エタノール、水／エタノール、塩化マンガン／エタノール、塩化タンタル／エタノールを表１に示す。表１中の水／エタノールを算出する際の水の量は、エタノール中の水に由来している。なお、エタノール中の水は、純度から算出しており、０．５％として計算を行っている。
【００６６】
調製したエタノール溶液を直径１００ｍｍのビーカーに移し、適度に溶媒が揮発するよう針で均等に２０箇所だけ小穴を開けたラップで覆い、４０℃の恒温槽に入れて１週間、乾燥させた（乾燥工程）。
【００６７】
乾燥工程で得られた乾燥物をシャーレから剥がし取り、坩堝に入れて電気炉にセットし、大気中にて５５０℃で３０時間加熱、焼成して酸化物を得た（焼成工程）。
【００６８】
この酸化物に対し、既述の評価を実施した。結果を表２に示す。
【００６９】
また、得られた金属酸化物多孔体についてＩＣＰ発光分析装置（島津製作所製  型式：ＩＣＰＳ−８００）を用い、ＩＣＰ（Ｉｎｄｕｃｔｉｖｅｌｙ  Ｃｏｕｐｌｅｄ  Ｐｌａｓｍａ）発光分光法で定量分析し、マンガンとタンタルはほぼ仕込み通りの組成比になっていることを確認した。
［実施例２〜実施例５］
エタノール溶液調製工程において、各原料の質量比が表１に示した値となるようにした点以外は、実施例１と同様にして、金属酸化物多孔体を調製し、既述の評価を行った。
【００７０】
なお、実施例３では、塩化マンガンとして、塩化マンガン（II）無水物に替えて、塩化マンガン（II）四水和物（特級、和光純薬工業株式会社）を用いた。このため、水／エタノールを算出する際の水の量は、エタノール中の水と、塩化マンガン(II)四水和物に由来する水とを合算して算出している。
【００７１】
評価結果を表２に示す。
【００７２】
また、得られた金属酸化物多孔体についてＩＣＰ発光分光法で定量分析し、マンガンとタンタルはほぼ仕込み通りの組成比になっていることを確認した。
［比較例１〜比較例５］
エタノール溶液調製工程において、各原料の質量比が表１に示した値となるようにした点以外は、実施例１と同様にして、金属酸化物多孔体を調製し、既述の評価を行った。
【００７３】
なお、比較例３では、塩化マンガンとして、塩化マンガン（II）無水物（ＳＴＲＥＭ  ＣＨＥＭＩＣＡＬＳ，  ＩＮＣ）に替えて、塩化マンガン（II）四水和物（特級、和光純薬工業株式会社）を用い、イオン交換水を滴下してエタノール溶液を調整した。このため、水／エタノールを算出する際の水の量は、エタノール中の水と、塩化マンガン(II)四水和物に由来する水と、滴下したイオン交換水とを合算して算出している。
【００７４】
評価結果を表２に示す。
【００７５】
また、得られた金属酸化物多孔体についてＩＣＰ発光分光法で定量分析し、マンガンとタンタルはほぼ仕込み通りの組成比になっていることを確認した。
【００７６】
【表１】
2019127409.tif 000003
【００７７】
【表２】
2019127409.tif 000004
表２に示したように、実施例１〜実施例５では、骨格部と、二次元ヘキサゴナル構造のメソ孔とを有し、骨格部は、マンガンとタンタルとを含む非晶質の酸化物を含有し、ＢＥＴ比表面積が１００ｍ２／ｇ以上である金属酸化物多孔体を得られることが確認できた。
【００７８】
これはエタノール溶液内の各成分を所定の質量比となるように混合することで、エタノール溶液内で、有機相であるミセルの形成、自己組織化、すなわち二次元ヘキサゴナル構造配列の形成が生じ、有機相間に十分な無機相を供給できたためと考えられる。そして、乾燥工程により、上記形態を維持した乾燥物が得られ、さらに焼成工程を実施することで有機相が焼き飛ばされ、無機相がその形を維持して非晶質（アモルファス）酸化物となったため、構造規則性に優れたメソポーラス構造を有する金属酸化物多孔体とすることができたと考えられる。
【００７９】
また、ＴＥＭ観察の結果から、実施例１〜実施例５では、細孔径は約３．９ｎｍ〜４．５ｎｍ、壁の厚みが３．３ｎｍ〜３．８ｎｍの二次元ヘキサゴナル構造のメソ孔が形成されていることも確認できた。
【００８０】
ＴＥＭ写真の例として図２に、実施例２のＴＥＭ写真を示す。図２に示すように、メソ孔２１が二次元ヘキサゴナル構造となるように配列された、構造規則性に優れたメソポーラス金属酸化物多孔体が得られていることを確認できた。なお、ここでは、実施例２のＴＥＭ画像のみを示しているが、他の実施例１、実施例３〜５においても同様の構造を有することが確認できている。
【００８１】
一方比較例１は、メソ孔は形成されていたが二次元ヘキサゴナル構造は見られなかった。これはエタノール溶液中の金属塩化物の質量割合が多かったためであり、界面活性剤のミセルが分子間力によって規則配列しなかったことによると考えられる。
【００８２】
比較例１で得られた試料のＴＥＭ観察画像を図３に示す。図３に示すようにメソ孔は確認されるものの、構造規則性は確認できなかった。
【００８３】
比較例２は窒素吸脱着等温線の形がＩＵＰＡＣのＩＶ型ではなくメソ孔が形成されてない。これはエタノール溶液中の金属塩化物の質量割合が小さかったことから、焼成時にミセルが焼き飛ばされたときに無機相の骨格が消失してしまったことによるものと考えられる。
【００８４】
比較例２で得られた試料のＴＥＭ観察画像を図４に示す。
【００８５】
比較例３で得られた試料は、比表面積が小さく窒素吸脱着等温線の形がＩＵＰＡＣのＩＶ型ではなかった。これはエタノール溶液中の水の量が多かったため、金属塩化物の加水分解が早すぎて、水酸化物の沈殿が生成されてしまったことによるものと考えられる。
【００８６】
比較例４で得られた試料はＩＵＰＡＣのＩＶ型の窒素吸脱着等温線が得られており、メソ孔が形成されていることが確認できた。しかしながら、低角Ｘ線回折、ＴＥＭ観察結果から、メソ孔が二次元ヘキサゴナル構造に配列していないことが確認できた。これは、エタノール溶液中の中性ブロック共重合体の質量割合が小さく、相対的に金属塩化物量の質量割合が大きかったことにより、界面活性剤のミセルが分子間力によって規則配列しなかったことによるものと考えらえる。
【００８７】
比較例５で得られた試料は、窒素吸脱着等温線の形がＩＵＰＡＣのＩＶ型ではなくメソ孔が形成されてないことが確認できた。これは、エタノール溶液中の中性ブロック共重合体の質量割合が大きすぎ、相対的に金属塩化物の質量割合が小さすぎて、焼成時にミセルが焼き飛ばされたときに無機相の骨格が消失してしまったことによるものと思われる。
【符号の説明】
【００８８】
１１、２１  メソ孔
【図１】
2019127409.tif 000005
【図２】
2019127409.tif 000006
【図３】
2019127409.tif 000007
【図４】
2019127409.tif 000008